(57)【要約】【課題】筒状の本体部２を座屈変形させることなく筒軸Ｚ方向に安定して変形させることが可能でかつ取扱い性に優れた衝撃エネルギ吸収部材１を提供する。【解決手段】本体部２が、変形部３と該変形部３の塑性変形の方向を制御する複数の変形制御部４とが一体成形されてなり、変形制御部４は、本体部２に対して筒軸方向に所定以上の圧縮荷重が入力されたときに、変形部３を、筒軸Ｚ方向への圧縮塑性変形と同時に本体部２径方向の外側及び内側の少なくとも一方側へ塑性変形させる配置及び形状に設定する。【選択図】図１
2010038338.tif 000002
【特許請求の範囲】
【請求項１】
筒状の本体部を有し、該本体部に対して筒軸方向に入力される圧縮荷重を吸収する衝撃エネルギ吸収部材であって、
上記本体部は、金属からなりかつ所定以上の上記圧縮荷重を受けて本体部筒軸方向に圧縮塑性変形する変形部と、該本体部における筒軸方向の複数箇所に本体部周方向に沿ってそれぞれ環状に配置され、該変形部の塑性変形の方向を制御する複数の変形制御部とが一体成形されてなり、
上記変形制御部は、上記本体部に上記所定以上の圧縮荷重が入力されたときに、上記変形部を、本体部筒軸方向への圧縮塑性変形と同時に本体部径方向の外側及び内側の少なくとも一方側へ塑性変形させる配置及び形状に設定されていることを特徴とする衝撃エネルギ吸収部材。
【請求項２】
請求項１記載の衝撃エネルギ吸収部材において、
上記変形部及び上記変形制御部が上記本体部の筒軸方向に交互に積層され、
上記各変形制御部の上記変形部と接する面が、本体部径方向の外側に向かって本体部筒軸方向の一方側又は他方側に傾斜する傾斜面とされていることを特徴とする衝撃エネルギ吸収部材。
【請求項３】
請求項２記載の衝撃エネルギ吸収部材において、
上記本体部筒軸方向に隣り合う任意の２つの傾斜面は、本体部径方向の外側に向かって互いに反対側に傾斜していることを特徴とする衝撃エネルギ吸収部材。
【請求項４】
請求項３記載の衝撃エネルギ吸収部材において、
上記各傾斜面は、上記本体部に上記所定以上の圧縮荷重が入力されたときに、上記変形部を、本体部筒軸方向への圧縮塑性変形と同時に本体部径方向の内側へ塑性変形させるように傾斜していることを特徴とする衝撃エネルギ吸収部材。
【請求項５】
請求項１〜４のいずれか１つに記載の衝撃エネルギ吸収部材において、
上記変形部は、アルミニウム合金鋳物からなり、
上記変形制御部は、強化繊維が含有されたアルミニウム合金鋳物からなることを特徴とする衝撃エネルギ吸収部材。
【請求項６】
請求項５記載の衝撃エネルギ吸収部材において、
上記アルミニウム合金鋳物は、Ａｌ−Ｍｎ−Ｆｅ−Ｍｇ系合金鋳物であることを特徴とする衝撃エネルギ吸収部材。
【請求項７】
請求項１〜６のいずれか１つに記載の衝撃エネルギ吸収部材において、
車両のフロントサイドフレーム又はクラッシュカンに用いられることを特徴とする衝撃エネルギ吸収部材。
【請求項８】
筒状の本体部を有し、該本体部に対して筒軸方向に入力される圧縮荷重を吸収する衝撃エネルギ吸収部材の製造方法であって、
上記本体部は、金属からなりかつ所定以上の上記圧縮荷重を受けて本体部筒軸方向に圧縮塑性変形する変形部と、該本体部における筒軸方向の複数箇所に本体部周方向に沿ってそれぞれ環状に配置され、該変形部の塑性変形の方向を制御する複数の変形制御部とからなり、
上記変形制御部は、上記本体部に上記所定以上の圧縮荷重が入力されたときに、上記変形部を、本体部筒軸方向への圧縮塑性変形と同時に本体部径方向の外側及び内側の少なくとも一方側へ塑性変形させる配置及び形状に設定されており、
上記金属の溶湯との複合化により上記複数の変形制御部をそれぞれ形成することが可能な複数の予備成形体を成形する工程と、
上記成形した予備成形体を金型のキャビティ内にセットした状態で、上記金属の溶湯を該キャビティ内に供給することで、該溶湯と予備成形体とを複合化して、上記変形部と変形制御部とを一体成形する工程とを含むことを特徴とする衝撃エネルギ吸収部材の製造方法。
【請求項９】
請求項８記載の衝撃エネルギ吸収部材の製造方法において、
上記変形部及び上記変形制御部が上記本体部の筒軸方向に交互に積層され、
上記各変形制御部の上記変形部と接する面が、本体部径方向外側に向かって本体部筒軸方向の一方側又は他方側に傾斜する傾斜面とされていることを特徴とする衝撃エネルギ吸収部材の製造方法。
【請求項１０】
請求項８又は９記載の衝撃エネルギ吸収部材の製造方法において、
上記金属は、アルミニウム合金であり、
上記予備成形体は、強化繊維成形体からなることを特徴とする衝撃エネルギ吸収部材の製造方法。
【発明の詳細な説明】
【技術分野】
【０００１】
本発明は、筒状の本体部に対して筒軸方向に入力される圧縮荷重を吸収する、車両のクラッシュカン等に好適な衝撃エネルギ吸収部材及びその製造方法に関する技術分野に属する。
【背景技術】
【０００２】
従来より、例えば車両のフロントサイドフレームの先端又はリヤサイドフレームの後端に、衝撃エネルギ吸収部材としてクラッシュカンを設けて、このクラッシュカンにより、車両の正面衝突時や後面衝突時の衝撃エネルギ（衝撃圧縮荷重）を吸収するようにすることはよく知られている。
【０００３】
上記クラッシュカン等の衝撃エネルギ吸収部材においては、衝撃エネルギの吸収性能を向上させるべく種々の提案がなされている。例えば特許文献１では、衝撃エネルギ吸収部材の筒状の本体部を、少なくとも１つの短筒形状の第１部分と、この第１部分に対して同心軸状に重ねて配置された少なくとも１つの短筒形状の第２部分とで構成し、上記第１部分と第２部分との接続部分を上記同心軸に対して傾斜する部分を含む構成として、本体部に対して筒軸方向に圧縮荷重が入力されたときに、第１部分を縮径させつつ第２部分を拡径させて、第１部材を第２部材の内側中空部に押し込むようにしている。この構成により、不安定な座屈現象の発生を抑制して変形モードを安定させ、これにより衝撃エネルギの吸収性能を高めるようにしている。
【特許文献１】国際公開第２００６／０２５５５９号パンフレット
【発明の開示】
【発明が解決しようとする課題】
【０００４】
しかし、上記特許文献１のものでは、本体部に対して筒軸方向に圧縮荷重が入力されたときにおいて、第１部分と第２部分とを接続部分で分離させて第１部材を第２部材の内側中空部に押し込む際に、第１部材が第２部材の内側中空部にスムーズに押し込まれずに、第１部材又は第２部材が座屈変形する可能性があり、衝撃エネルギ吸収部材を安定して変形させることが困難になる。この座屈変形を確実に防止するためには、第１及び第２部分の長さをかなり短くしておく必要があるが、この場合、車両に生じるような圧縮荷重に対応可能にしようとすると、第１及び第２部分の数がかなり多くなる。また、第１部材を第２部材の内側中空部にスムーズに押し込むためには、第１部分と第２部分とは単に接触しているか、又は固定されていたとしても、その固定力を小さくしておく必要があるが、上記のように第１及び第２部分の数がかなり多くなると、衝撃エネルギ吸収部材の運搬時や車両等への組付け時に第１部分又は第２部分が脱落する可能性があり、取扱い性が悪いという問題がある。
【０００５】
本発明は、斯かる点に鑑みてなされたものであり、その目的とするところは、筒状の本体部を座屈変形させることなく本体部筒軸方向に安定して変形させることが可能でかつ取扱い性に優れた衝撃エネルギ吸収部材を提供しようとすることにある。
【課題を解決するための手段】
【０００６】
上記の目的を達成するために、請求項１の発明では、筒状の本体部を有し、該本体部に対して該本体部の筒軸方向に入力される圧縮荷重を吸収する衝撃エネルギ吸収部材を対象として、上記本体部は、金属からなりかつ所定以上の上記圧縮荷重を受けて本体部筒軸方向に圧縮塑性変形する変形部と、該本体部における筒軸方向の複数箇所に本体部周方向に沿ってそれぞれ環状に配置され、該変形部の塑性変形の方向を制御する複数の変形制御部とが一体成形されてなり、上記変形制御部は、上記本体部に上記所定以上の圧縮荷重が入力されたときに、上記変形部を、本体部筒軸方向への圧縮塑性変形と同時に本体部径方向の外側及び内側の少なくとも一方側へ塑性変形させる配置及び形状に設定されている構成とした。
【０００７】
上記の構成により、本体部に対して筒軸方向に所定以上の圧縮荷重が入力されたときに、変形部は、変形制御部によって、本体部筒軸方向への圧縮塑性変形と同時に本体部径方向の外側及び／又は内側へ塑性変形し、このような変形部の塑性変形により圧縮荷重（衝撃エネルギ）を吸収することができる。また、変形部は、本体部筒軸方向の長さが短くなるとともに本体部径方向の外側及び／又は内側へ広がるように変形するので、本体部全体として座屈変形が生じずに筒軸方向に安定して変形する。しかも、変形部は、変形制御部と一体成形されたものであるので、変形制御部から分離し難く、このことでも、本体部が筒軸方向に安定して変形することになる。したがって、本体部に対して、筒軸方向の圧縮荷重と同時に、本体部を径方向に倒すような力が入力されたとしても、本体部は座屈変形し難くて筒軸方向に確実に変形し、これにより、圧縮荷重の吸収性能を高めることができる。また、変形部や変形制御部の数が多くなっても、変形部と変形制御部とを一体成形により互いに強固にかつ容易に固定することができ、衝撃エネルギ吸収部材の運搬時や車両等への組付け時における取扱い性を向上させることができる。尚、変形制御部は、例えば、本体部筒軸方向の圧縮荷重に対して変形部よりも圧縮塑性変形し難くかつ破壊し難い材料、つまり上記圧縮荷重に対する強度及び剛性が変形部よりも高い材料で構成すればよい。
【０００８】
請求項２の発明では、請求項１の発明において、上記変形部及び上記変形制御部が上記本体部の筒軸方向に交互に積層され、上記各変形制御部の上記変形部と接する面が、本体部径方向の外側に向かって本体部筒軸方向の一方側又は他方側に傾斜する傾斜面とされているものとする。
【０００９】
このことにより、各変形制御部の傾斜面によって、変形部を、本体部筒軸方向への圧縮塑性変形と同時に本体部径方向の外側及び／又は内側へ塑性変形させることが容易にできるようになる。
【００１０】
請求項３の発明では、請求項２の発明において、上記本体部筒軸方向に隣り合う任意の２つの傾斜面は、本体部径方向の外側に向かって互いに反対側に傾斜しているものとする。
【００１１】
このことで、変形部を、本体部筒軸方向への圧縮塑性変形と同時に本体部径方向の外側又は内側へ塑性変形させることがより確実にできるようになる。また、変形部が複数ある場合に、全ての変形部を本体部径方向の同じ側へ塑性変形させることができる。
【００１２】
請求項４の発明では、請求項３の発明において、上記各傾斜面は、上記本体部に上記所定以上の圧縮荷重が入力されたときに、上記変形部を、本体部筒軸方向への圧縮塑性変形と同時に本体部径方向の内側へ塑性変形させるように傾斜しているものとする。
【００１３】
このことにより、変形部が本体部径方向の内側へ塑性変形する場合の変形抵抗は、外側へ塑性変形する場合の変形抵抗に比べて大きいので、圧縮荷重の吸収量をより一層大きくすることができる。
【００１４】
請求項５の発明では、請求項１〜４のいずれか１つの発明において、上記変形部は、アルミニウム合金鋳物からなり、上記変形制御部は、強化繊維が含有されたアルミニウム合金鋳物からなるものとする。
【００１５】
このことで、変形制御部は、強化繊維により変形部よりも圧縮塑性変形し難くかつ破壊し難くなって、変形部の塑性変形の方向を確実に制御できるようになる。また、衝撃エネルギ吸収部材の軽量化を図ることができる。さらに、強化繊維成形体からなる予備成形体を成形しておいて、この予備成形体とアルミニウム合金の溶湯とを複合化することで、変形部及び変形制御部を容易に一体成形することができる。
【００１６】
請求項６の発明では、請求項５の発明において、上記アルミニウム合金鋳物は、Ａｌ−Ｍｎ−Ｆｅ−Ｍｇ系合金鋳物であるものとする。
【００１７】
すなわち、Ａｌ−Ｍｎ−Ｆｅ−Ｍｇ系合金は、各成分の含有量を適切に設定することによって、アルミニウム合金の強度を維持しつつ鋳造性及び伸びの両方を同時に向上させて、鋳造のままでも高い伸びを有する高延性のものとすることができる。よって、衝撃エネルギ吸収部材の軽量化を図りつつ、圧縮荷重の吸収性能を高めることができる。
【００１８】
請求項７の発明では、請求項１〜６のいずれか１つの発明において、衝撃エネルギ吸収部材は、車両のフロントサイドフレーム又はクラッシュカンに用いられるものとする。
【００１９】
このことにより、車両の正面衝突時や後面衝突時の衝撃エネルギを確実に吸収して、車両の安全性を高めることが可能になる。また、変形部及び変形制御部を、請求項５の発明のような材料にすることで、車両の軽量化を図りつつ、安全性の向上化を図ることができる。
【００２０】
請求項８の発明は、筒状の本体部を有し、該本体部に対して該本体部の筒軸方向に入力される圧縮荷重を吸収する衝撃エネルギ吸収部材の製造方法の発明であり、この発明では、上記本体部は、金属からなりかつ所定以上の上記圧縮荷重を受けて本体部筒軸方向に圧縮塑性変形する変形部と、該本体部における筒軸方向の複数箇所に本体部周方向に沿ってそれぞれ環状に配置され、該変形部の塑性変形の方向を制御する複数の変形制御部とからなり、上記変形制御部は、上記本体部に上記所定以上の圧縮荷重が入力されたときに、上記変形部を、本体部筒軸方向への圧縮塑性変形と同時に本体部径方向の外側及び内側の少なくとも一方側へ塑性変形させる配置及び形状に設定されており、上記金属の溶湯との複合化により上記複数の変形制御部をそれぞれ形成することが可能な複数の予備成形体を成形する工程と、上記成形した予備成形体を金型のキャビティ内にセットした状態で、上記金属の溶湯を該キャビティ内に供給することで、該溶湯と予備成形体とを複合化して、上記変形部と変形制御部とを一体成形する工程とを含むものとする。
【００２１】
この発明により、予備成形体とアルミニウム合金の溶湯とを複合化することで、変形部及び変形制御部を容易に一体成形することができ、本体部筒軸方向に安定して変形させることが可能でかつ取扱い性に優れた衝撃エネルギ吸収部材を容易に製造することができる。
【００２２】
請求項９の発明では、請求項８の発明において、上記変形部及び上記変形制御部が上記本体部の筒軸方向に交互に積層され、上記各変形制御部の上記変形部と接する面が、本体部径方向外側に向かって本体部筒軸方向の一方側又は他方側に傾斜する傾斜面とされているものとする。
【００２３】
このことで、請求項２の発明に係る衝撃エネルギ吸収部材を容易に製造することができる。
【００２４】
請求項１０の発明では、請求項８又は９の発明において、上記金属は、アルミニウム合金であり、上記予備成形体は、強化繊維成形体からなるものとする。
【００２５】
このことにより、請求項５の発明に係る衝撃エネルギ吸収部材を容易に製造することができる。
【発明の効果】
【００２６】
以上説明したように、本発明の衝撃エネルギ吸収部材によると、本体部が、変形部と複数の変形制御部とが一体成形されてなり、上記変形制御部が、本体部に対して筒軸方向に所定以上の圧縮荷重が入力されたときに、上記変形部を、本体部筒軸方向への圧縮塑性変形と同時に本体部径方向の外側及び内側の少なくとも一方側へ塑性変形させる配置及び形状に設定されている構成としたことにより、本体部が筒軸方向に安定して変形するようになり、圧縮荷重の吸収性能を高めることができるとともに、衝撃エネルギ吸収部材の運搬時や車両等への組付け時における取扱い性を向上させることができる。
【００２７】
また、本発明の衝撃エネルギ吸収部材の製造方法によると、複数の予備成形体を成形する工程と、該成形した複数の予備成形体を金型のキャビティ内にセットした状態で、金属の溶湯を該キャビティ内に供給することで、該溶湯と各予備成形体とを複合化して、変形部及び変形制御部を一体成形する工程とを含むようにしたことにより、本体部を座屈変形させることなく筒軸方向に安定して変形させることが可能でかつ取扱い性に優れた衝撃エネルギ吸収部材を容易に製造することができる。
【発明を実施するための最良の形態】
【００２８】
以下、本発明の実施形態を図面に基づいて詳細に説明する。
【００２９】
（実施形態１）
図１は、本発明の実施形態１に係る衝撃エネルギ吸収部材１を示し、この衝撃エネルギ吸収部材１は、筒状（本実施形態では円筒状）の本体部２を有していて、該本体部２に対して筒軸Ｚ方向（図１の上下方向）に入力される圧縮荷重を吸収するものである。
【００３０】
上記衝撃エネルギ吸収部材１は、本実施形態では、図２に示すように、車両１００の前部における車幅方向両側位置で前後方向にそれぞれ延びるように設けられる左右のフロントサイドフレーム９１の前端とフロントバンパー９３における車幅方向に延びるバンパーレインフォースメント９３ａの左右両端部との間にそれぞれ介設されるクラッシュカン９２として用いられる。この場合、衝撃エネルギ吸収部材１は、筒軸Ｚ方向が車両１００の前後方向に一致するように配設されて、車両１００の正面衝突時にバンパーレインフォースメント９３ａから入力される衝突エネルギ（衝撃圧縮荷重）を吸収する。
【００３１】
尚、衝撃エネルギ吸収部材１は、上記クラッシュカン９２に限らず、上記左右のフロントサイドフレーム９１の一部（特に前端部分）、車両１００の後部における車幅方向両側位置で前後方向にそれぞれ延びるように設けられる左右のリヤサイドフレーム（図示せず）の一部（特に後端部分）、又は、この各リヤサイドフレームの後端とリヤバンパー９４のバンパーレインフォースメント（図示せず）との間に介設されるクラッシュカン（図示せず）に用いてもよい。また、衝撃エネルギ吸収部材１は、車両１００において衝撃エネルギを吸収する必要がある部分に広く用いることができるとともに、車両１００以外のものに用いることも可能である。
【００３２】
上記本体部２における筒軸Ｚ方向の両側端には、衝撃エネルギ吸収部材１を上記フロントサイドフレーム９１の前端とバンパーレインフォースメント９３ａとにそれぞれ取付固定するための第１及び第２固定部７，８がそれぞれ設けられている。第１固定部７には、該第１固定部７をフロントサイドフレーム９１の前端に締結固定するためのボルトが挿通される複数のボルト挿通孔７ａが形成されており、第２固定部８には、該第２固定部８をバンパーレインフォースメント９３ａに締結固定するためのボルトが挿通される複数のボルト挿通孔８ａが形成されている。これら第１及び第２固定部７，８の形状は、衝撃エネルギ吸収部材１の適用箇所によって異なる。
【００３３】
本実施形態のように衝撃エネルギ吸収部材１をクラッシュカン９２に用いる場合、本体部２の外径Ｄは４０〜１００ｍｍが好ましく、肉厚ｔは２〜８ｍｍが好ましく、長さＬは８０〜１５０ｍｍが好ましい。尚、本体部の外径Ｄは、図１では、本体部２の筒軸Ｚ方向全体に亘って一定に記載しているが、厳密には一定ではなくて、第２固定部８側に向かって徐々に小さくなっている。これは、衝撃エネルギ吸収部材１を後述の鋳造金型３０（図８参照）で鋳造した後に該鋳造金型３０からの離型を容易にするためである。
【００３４】
上記本体部２は、該本体部２に対する筒軸Ｚ方向の所定以上の圧縮荷重を受けて筒軸Ｚ方向に圧縮塑性変形する複数（本実施形態では４つ）の変形部３と、該本体部２における筒軸Ｚ方向の複数箇所に本体部２周方向に沿ってそれぞれ環状に配置され、該変形部３の塑性変形の方向を制御する複数（本実施形態では５つ）の変形制御部４とが一体成形されてなる。この変形制御部４は、筒軸Ｚ方向の圧縮荷重に対して変形部３よりも圧縮塑性変形し難くかつ破壊し難い材料、つまり上記圧縮荷重に対する強度及び剛性が変形部３よりも高い材料で構成すればよいが、これに限られるものでもない。本実施形態で用いる具体的な材料については後述する。
【００３５】
上記変形制御部４は、上記本体部２に上記所定以上の圧縮荷重が入力されたときに、上記変形部３を、筒軸Ｚ方向への圧縮塑性変形と同時に本体部２径方向の内側へ強制的に塑性変形（縮径変形）させる配置及び形状に設定されている。
【００３６】
具体的には、上記複数の環状の変形部３及び上記複数の環状の変形制御部４が、本体部２の筒軸Ｚ方向に交互に積層され、各変形制御部４の変形部３と接する面が、本体部２の径方向外側に向かって筒軸Ｚ方向の一方側又は他方側に傾斜する傾斜面４ａとされている。そして、筒軸Ｚ方向に隣り合う任意の２つの傾斜面４ａは、本体部２径方向の外側に向かって互いに反対側に傾斜している。本実施形態では、各傾斜面４ａは、本体部２に対して筒軸Ｚ方向に所定以上の圧縮荷重が入力されたときに、全変形部３を、筒軸Ｚ方向への圧縮塑性変形と同時に本体部２径方向の内側へ塑性変形させるように傾斜している。すなわち、各変形制御部４の筒軸Ｚ方向の長さが、本体部２径方向の外側に向かって大きくなっている一方、各変形部３の筒軸Ｚ方向の長さが、本体部２径方向の外側に向かって小さくなっている。
【００３７】
尚、各傾斜面４ａは、本体部２に対して筒軸Ｚ方向に所定以上の圧縮荷重が入力されたときに、全変形部３を、筒軸Ｚ方向への圧縮塑性変形と同時に本体部２径方向の外側へ塑性変形（拡径変形）させるように傾斜していてもよい。すなわち、各変形制御部４の筒軸Ｚ方向の長さを、本体部２径方向の外側に向かって小さくする一方、各変形部３の筒軸Ｚ方向の長さを、本体部２径方向の外側に向かって大きくする。但し、変形部３が本体部２径方向の内側へ塑性変形する場合の変形抵抗は、外側へ塑性変形する場合の変形抵抗に比べて大きいので、圧縮荷重の吸収量を大きくする観点からは、変形部３を本体部２径方向の内側へ塑性変形させる方が好ましい。
【００３８】
上記各傾斜面４ａの傾斜角度θ（筒軸Ｚ方向に対して垂直な面に対する傾斜角度）は、３０°〜６０°が好ましく、特に好ましいのは４０°〜５０°である。本体部２径方向の外側に向かって筒軸Ｚ方向の一方側に傾斜する傾斜面４ａの傾斜角度と、他方側に傾斜する傾斜面４ａの傾斜角度とは同じであることが好ましいが、互いに異なっていてもよい。
【００３９】
本実施形態では、本体部２における筒軸Ｚ方向の両側端部が変形制御部４でそれぞれ構成されているが、変形部３でそれぞれ構成してもよく、該両側端部のうちいずれか一方の端部のみを変形制御部４で構成してもよい。また、変形部３は１つであってもよく、この場合には、本体部２における筒軸Ｚ方向の両側端部が変形制御部４でそれぞれ構成されることになる。
【００４０】
上記複数の変形部３の形状及び大きさは略同じであることが好ましい。これは、圧縮加重が全ての変形部３に均一に作用して特定の変形部３に集中しないようにするためである。
【００４１】
本実施形態では、上記変形部３はアルミニウム合金鋳物からなり、上記変形制御部４は、強化繊維が含有されたアルミニウム合金鋳物からなる。これら変形部３及び変形制御部４は、後述の如くアルミニウム合金の溶湯と強化繊維成形体からなる予備成形体１５（図５参照）との複合化により一体成形されたものである。
【００４２】
上記アルミニウム合金として好ましいのは、Ａｌ−Ｍｎ−Ｆｅ−Ｍｇ系合金である。このＡｌ−Ｍｎ−Ｆｅ−Ｍｇ系合金は、各成分の含有量を適切に設定することによって、アルミニウム合金の強度を維持しつつ鋳造性及び伸びの両方を同時に向上させて、鋳造のままでも高い伸びを有する高延性のものとすることができる。具体的には、０．５〜２．５％のＭｎ成分と、０．１〜１．５％のＦｅ成分と、０．０１〜１．２％のＭｇ成分と、残部が不可避不純物を含むＡｌ成分とからなるアルミニウム合金とする（含有量の数値は質量百分率である）。
【００４３】
また、上記各成分含有量を有するＡｌ−Ｍｎ−Ｆｅ−Ｍｇ系合金に、質量百分率で０．１〜０．２％のＴｉ成分、質量百分率で０．０１〜０．１％のＢ成分、及び、質量百分率で０．０１〜０．２％のＢｅ成分のうちの少なくとも１つを添加することがより好ましい。すなわち、Ｔｉ成分、Ｂ成分及びＢｅ成分は、鋳物の結晶粒を微細化することによりその特性を向上させて鋳造割れ性を改善することができるが、含有量が多すぎると、粗大化合物が生成されて伸びが低下する。そこで、Ｔｉ成分、Ｂ成分及びＢｅ成分の各含有量を上記範囲に設定して、伸びの低下を防ぎつつ、鋳造割れ性をさらに良好にする。
【００４４】
尚、上記Ａｌ−Ｍｎ−Ｆｅ−Ｍｇ系合金に代えて、例えば、Ａｌ−Ｓｉ系合金を用いてもよく（この合金の場合には、高真空ダイカスト法で鋳造する）、Ｍｇ系合金やその他の金属を用いてもよい。
【００４５】
上記強化繊維としては、アルミナ繊維、シリカ繊維、シリコンカーバイト繊維等が好ましい。アルミナ繊維及びシリカ繊維の場合には、例えば、平均繊維径３μｍ〜５μｍ、繊維長さ５ｍｍ〜１０ｍｍのものを用い、シリコンカーバイト繊維の場合には、例えば、平均繊維径１０μｍ〜１５μｍ、繊維長さ５ｍｍ〜１０ｍｍのものを用いればよい。上記強化繊維成形体（予備成形体１５）の繊維体積率は５〜１０％であることが好ましく、予備成形体１５の強化繊維が存在しない部分は空孔となっている。
【００４６】
上記強化繊維に代えて、平均径８μｍ〜１２μｍ、長さが数ｃｍのスチール又はステンレスワイヤーがアルミニウム合金鋳物に含有していてもよい。この場合も、上記強化繊維と同様に、ワイヤーを固めたものからなる予備成形体を成形して、アルミニウム合金の溶湯とその予備成形体とを複合化する。この予備成形体のワイヤー体積率は５〜１０％であることが好ましい。
【００４７】
上記溶湯と複合化する予備成形体としては、多孔質金属体であってもよい。例えば気孔率９８％のニッケル多孔体（商品名：ニッケルセルメット）を予備成形体として用いることができる。また、筒軸Ｚ方向に対応する方向に貫通する複数の貫通孔を有する金属製（筒軸Ｚ方向の圧縮荷重に対してアルミニウム合金鋳物よりも圧縮塑性変形し難くかつ破壊し難い金属（例えばスチール））の予備成形体を用いることも可能である（上記貫通孔にアルミニウム合金の溶湯を含浸させる）。
【００４８】
このように変形制御部４は、変形部３の構成材料であるアルミニウム合金と強化繊維との複合化により強化されて、筒軸Ｚ方向の圧縮荷重に対して変形部３よりも圧縮塑性変形し難くかつ破壊し難くなっており、これにより、本体部２に対して筒軸Ｚ方向に所定以上の圧縮荷重（但し、変形制御部４が圧縮塑性変形しない大きさの圧縮荷重）が入力されたときには、図３に示すように、変形制御部４が圧縮塑性変形しない状態で（但し、弾性変形はする）、変形部３が筒軸Ｚ方向に圧縮塑性変形することになる。また、変形制御部４の傾斜面４ａによって、変形部３が、筒軸Ｚ方向への圧縮塑性変形と同時に本体部２径方向の内側へ塑性変形することになる。この変形部３の塑性変形によって上記圧縮加重を吸収する。このとき、変形部３は、その筒軸Ｚ方向の長さが短くなりながら本体部２径方向の内側へ広がることにより、本体部２全体として座屈変形が生じずに筒軸Ｚ方向に安定して変形する。尚、変形部３は、筒軸Ｚ方向の圧縮塑性変形に伴って、本体部２径方向の外側へも少し塑性変形することになるが、その外側への塑性変形量は、強制的に変形させられる内側への塑性変形量に比べてかなり小さい。
【００４９】
また、本体部２に対して筒軸Ｚ方向に、変形制御部４が圧縮塑性変形するような大きさの圧縮加重が入力されたときには、図４に示すように、変形制御部４も筒軸Ｚ方向に圧縮塑性変形する。さらに、傾斜面４ａが変形部３から受ける反力によって、変形制御部４が本体部２径方向の外側へ塑性変形することになる。この変形制御部４の塑性変形時においても、変形制御部４は、傾斜面４ａの傾斜角度θが０になるまでは、変形部３を、筒軸Ｚ方向への圧縮塑性変形と同時に本体部２径方向の内側へ塑性変形させる役目を果たす。そして、変形制御部４の塑性変形により傾斜面４ａの傾斜角度θが０になったとしても、その時点では既に、変形部３の塑性変形量がかなり大きくなっており、この結果、その時点以降も圧縮荷重が作用し続けたとしても、本体部２全体として座屈変形が生じずに筒軸Ｚ方向に変形する。
【００５０】
上記衝撃エネルギ吸収部材１を製造するには、先ず、図５に示すように、上記アルミニウム合金の溶湯との複合化により上記複数の変形制御部４をそれぞれ形成することが可能な複数の予備成形体１５を成形する。この各予備成形体１５の形状は、変形制御部４と同じ形状をなしている。尚、図５に示す予備成形体１５は、本体部２における筒軸Ｚ方向の両側端部に位置する２つの変形制御部４以外の３つの変形制御部４を形成するためのものである。
【００５１】
各予備成形体１５は、以下のようにして作製する。すなわち、最初に、不図示の容器内に、上記強化繊維と、水と、添加剤とを入れて撹拌混合してスラリー２４（図６参照）を調製する。上記添加剤は、予備成形体１５の強度を確保するための強化剤（例えば粒状アルミナゾル）、該強化剤の強化繊維への付着を促進させるための付着促進剤（例えば硫酸アンモン）、及び、強化繊維の分散性を向上させるための分散剤（例えばポリアミド）である。
【００５２】
続いて、図６に示すように、濾過装置２０により、スラリー２４中の水等の液体成分を除去する。この濾過装置２０は、内部に多孔性フィルタ２２が配設された容器２１と、この容器２１の底部と接続された吸引装置（図示せず）とを備えている。この多孔性フィルタ２２の中央部には、上方に突出する突部２２ａ（フィルタとしての機能はない）が形成され、この突部２２ａの周囲部分（フィルタとして機能する）は、変形制御部４の傾斜面４ａに対応するべく水平に対して傾斜している。そして、容器２１内において多孔性フィルタ２２における突部２２ａの周囲部分の上側に上記スラリー２４を投入し、その後、上記吸引装置により、多孔性フィルタ２２を介して、スラリー２４中の水等の液体成分を除去（吸引脱水）する。
【００５３】
次いで、図７に示すように、スラリー２４中の液体成分を除去することにより得られた脱液体部材２５を圧縮する。すなわち、上記容器２１内において多孔性フィルタ２２における突部２２ａの周囲部分の上側に脱液体部材２５を配置したまま、脱液体部材２５をその上方からパンチ２７により加圧して予備成形体１５の形状となるように圧縮成形する。上記パンチ２７の下面の中央部には、上記突部２２ａが嵌合する嵌合孔２７ａが形成され、この嵌合孔２７ａの周囲部分は、変形制御部４の傾斜面４ａに対応するべく水平に対して傾斜している。尚、本体部２における筒軸Ｚ方向の両側端部に配置する変形制御部４を形成するための予備成形体１５を成形する際には、パンチ２７の下面を傾斜させないで水平に延びる形状にする。
【００５４】
続いて、上記圧縮成形した脱液体部材２５を乾燥させた後に焼結する。この焼結は、例えば、６４０〜８４０℃で１．５時間行う。こうして強化繊維成形体からなる予備成形体１５が完成する。
【００５５】
次に、図８に示すような鋳造金型３０を用いて衝撃エネルギ吸収部材１を製造（鋳造）する。この鋳造金型３０は、固定金型プレート３１に取付固定された固定金型３２と、固定金型プレート３１に対して図８の左右方向に移動可能に支持された可動金型プレート３３に取付固定された可動金型３４とを備えている。固定金型３２には、可動金型３４側に開口する凹陥部３２ａが形成されている一方、可動金型３４には、その凹陥部３２ａ内に入り込む突出部３４ａが形成され、これら凹陥部３２ａ及び突出部３４ａ間にキャビティ３５が形成される。上記突出部３４ａの外周面には、複数の予備成形体１５をそれぞれ支持するための複数の溝（図示せず）が形成されている。また、固定金型３２には、第２固定部８の複数のボルト挿通孔８ａをそれぞれ形成するための複数のピン３２ｂが設けられており、可動金型３４には、第１固定部７の複数のボルト挿通孔７ａをそれぞれ形成するための複数のピン３４ｂが設けられている。
【００５６】
また、上記鋳造金型３０には、上記キャビティ３５内にアルミニウム合金の溶湯を供給するための射出スリーブ３７が設けられている。この射出スリーブ３７には上記溶湯の給湯口３７ａが形成されている。また、射出スリーブ３７内には、射出スリーブ３７に対して摺動可能に嵌装された射出プランジャ３８が設けられており、この射出プランジャ３８を図８の左側へ移動させることで、給湯口３７ａから射出スリーブ３７内に供給された溶湯をキャビティ３５内へ射出する。
【００５７】
上記鋳造金型３０を用いて衝撃エネルギ吸収部材１を製造するには、先ず、型開き状態で、可動金型３４の突出部３４ａに形成された複数の溝に、上記成形した複数の予備成形体１５をそれぞれ支持させ、その後、可動金型３４を固定金型３２側へ移動させて型を閉じる。これにより、複数の予備成形体１５が鋳造金型３０のキャビティ１５内にセットされた状態となる。
【００５８】
続いて、射出スリーブ３７内に給湯口３７ａからアルミニウム合金の溶湯（溶湯温度７００℃程度）を供給し、この溶湯を射出プランジャ３８によりキャビティ３５内に射出して供給する。これにより、キャビティ３５内における予備成形体１５が存在しない部分では、変形部３並びに第１及び第２固定部７，８が成形されるとともに、各予備成形体１５内の空孔に溶湯が充填されて予備成形体１５と溶湯とが複合化され、このことで変形制御部４が変形部３並びに第１及び第２固定部７，８と一体成形される。そして、キャビティ１５内の溶湯が凝固すれば、衝撃エネルギ吸収部材１の鋳造が完了する。
【００５９】
したがって、本実施形態では、衝撃エネルギ吸収部材１の本体部２が、複数の変形部３と該変形部３の塑性変形の方向を制御する複数の変形制御部４とが本体部２の筒軸Ｚ方向に交互に積層された状態で一体成形されてなり、各変形制御部４の変形部３と接する面を傾斜面４ａとすることによって、本体部２に対して筒軸Ｚ方向に所定以上の圧縮荷重が入力されたときに、変形部３が筒軸Ｚ方向への圧縮塑性変形と同時に本体部２径方向の内側へ塑性変形するようにしたので、変形部３は、その筒軸Ｚ方向の長さが短くなりながら本体部２の径方向内側へ広がることになり、これにより、本体部２全体として座屈変形が生じずに筒軸Ｚ方向に安定して変形する。しかも、変形部３は、変形制御部４と一体成形されたものであるので、変形制御部４から分離し難く、このことでも、本体部２が筒軸Ｚ方向に安定して変形することになる。この結果、本体部２に対して、筒軸Ｚ方向の圧縮荷重と同時に、本体部２を径方向に倒すような力が入力されたとしても、本体部２は座屈変形し難くて筒軸Ｚ方向に確実に変形し、これにより、圧縮荷重の吸収性能を高めることができる。また、変形部３が本体部２径方向の内側へ塑性変形する場合の変形抵抗が、外側へ塑性変形する場合の変形抵抗に比べて大きいので、圧縮荷重の吸収量をより一層大きくすることができる。さらに、変形部３や変形制御部４の数が多くなっても、変形部３と変形制御部４とを一体成形により互いに強固にかつ容易に固定することができ、衝撃エネルギ吸収部材１の運搬時や車両への組付け時における取扱い性を向上させることができる。
【００６０】
（実施形態２）
図９は、本発明の実施形態２を示し、変形制御部４の形状を上記実施形態１とは異ならせたものである。
【００６１】
すなわち、本実施形態では、衝撃エネルギ吸収部材１の本体部２における各変形制御部４の外形（傾斜面４ａの形状）は、上記実施形態１と同じ形状であるが、本体部２における筒軸Ｚ方向の両側端部に位置する２つの変形制御部４以外の３つの変形制御部４には、その外周側の面（本体部の外周面を構成する面）から内周側に向かって凹む凹部４ｂが変形制御部４全周に亘って設けられている。そして、この各凹部４ｂ内に変形部３がそれぞれ位置する。また、上記実施形態１と同様に、５つの変形制御部４間にも変形部３がそれぞれ位置する。以下、変形制御部４間の変形部３と凹部４ｂ内の変形部３とを区別する場合には、変形制御部４間の変形部３を大変形部３ａといい、凹部４ｂ内の変形部を小変形部３ｂという。小変形部３ｂの体積は大変形部３ａの体積よりも小さい。
【００６２】
上記変形部３の配置により、本体部２の内周側では、４つの変形部３（大変形部３ａ）と５つの変形制御部４とが本体部２の筒軸Ｚ方向に交互に積層され、本体部２の外周側では、７つの変形部３（４つの大変形部３ａ及び３つの小変形部３ｂ）と８つの変形制御部４とが本体部２の筒軸Ｚ方向に交互に積層されているといえる。
【００６３】
上記各凹部４ｂの筒軸Ｚ方向の長さは、本体部２の径方向外側に向かって大きくなっている。すなわち、各変形制御部４の小変形部３ｂと接する面も、本体部２の径方向外側に向かって筒軸Ｚ方向の一方側又は他方側に傾斜する傾斜面４ｃとされている。但し、この傾斜面４ｃは、本体部２に対して筒軸Ｚ方向に所定以上の圧縮荷重が入力されたときに、上記小変形部３ｂを、筒軸Ｚ方向への圧縮塑性変形と同時に本体部２径方向の外側へ塑性変形させるように傾斜している。
【００６４】
本実施形態においても、上記実施形態１と同様に、変形部３はアルミニウム合金鋳物からなり、変形制御部４は、強化繊維が含有されたアルミニウム合金鋳物からなる。尚、変形部３及び変形制御部４の材料は、これ以外にも、上記実施形態１で説明したものを用いることができる（後述の実施形態３及び４においても同様）。そして、これら変形部３及び変形制御部４は、アルミニウム合金の溶湯と強化繊維成形体からなる予備成形体との複合化により一体成形されたものである。
【００６５】
上記本体部２に対して筒軸Ｚ方向に所定以上の圧縮荷重（但し、変形制御部４が圧縮塑性変形しない大きさの圧縮荷重）が入力されたときには、図１０に示すように、上記大変形部３ａが、上記実施形態１と同様に、筒軸Ｚ方向への圧縮塑性変形と同時に本体部２径方向の内側へ塑性変形する。ここで、変形制御部４の外周側における筒軸Ｚ方向の弾性変形量は、凹部４ｂがあるために、内周側よりも大きくなる。この変形制御部４の外周側の弾性変形により、小変形部３ｂが、筒軸Ｚ方向への圧縮塑性変形と同時に本体部２径方向の外側へ塑性変形する。この小変形部３ｂにおける本体部２径方向の外側への塑性変形量は、大変形部３ａにおける本体部２径方向の内側への塑性変形量よりも小さい。
【００６６】
尚、上記変形制御部４の外周側の弾性変形により傾斜面４ａの傾斜角度θが小さくなるが、この傾斜角度θが小さくなることを考慮して、傾斜角度θを実施形態１よりも大きくしておくことが好ましい。
【００６７】
また、本体部２に対して筒軸Ｚ方向に、変形制御部４が圧縮塑性変形するような大きさの圧縮加重が入力されたときには、変形制御部４も筒軸Ｚ方向に圧縮塑性変形する。このとき、傾斜面４ａが大変形部３ａから受ける反力と傾斜面４ｃが小変形部３ｂから受ける反力とが互いに打ち消しあうため（傾斜面４ａが大変形部３ａから受ける反力の方が少し大きい）、変形制御部４は実施形態１のように大きくは本体部２径方向の外側へ塑性変形しない。そして、変形制御部４が塑性変形したとしても、上記実施形態１と同様に、本体部２全体として座屈変形が生じずに筒軸Ｚ方向に変形する。
【００６８】
本実施形態の衝撃エネルギ吸収部材１の製造方法は、上記実施形態１で説明した方法と同様であり、上記アルミニウム合金の溶湯との複合化により上記複数の変形制御部４をそれぞれ形成することが可能な複数の予備成形体を成形し、該成形した予備成形体を、記実施形態１で説明した鋳造金型３０のキャビティ３５内にセットした状態で、上記アルミニウム合金の溶湯を該キャビティ３５内に供給することで、該溶湯と各予備成形体とを複合化して、変形部３、変形制御部４並びに第１及び第２固定部７，８を一体成形する。尚、各予備成形体を成形する際、予備成形体に、変形制御部４の凹部４ｂに対応する凹部を形成する。この予備成形体の凹部は、濾過装置２０の容器２１内に、該凹部に対応する型を配設するようにすれば、その型により形成することができる。
【００６９】
したがって、本実施形態では、大変形部３ａを、筒軸Ｚ方向への圧縮塑性変形と同時に本体部２径方向の内側へ塑性変形することに加えて、小変形部３ｂを、筒軸Ｚ方向への圧縮塑性変形と同時に本体部２径方向の外側へ塑性変形するようにしたので、上記実施形態１と同様の作用効果が得られるとともに、全変形部３を、本体部２全体として径方向外側及び内側にバランス良く広がるようにすることができ、本体部２の座屈変形をより一層確実に防止することができる。
【００７０】
（実施形態３）
図１１は、本発明の実施形態３を示し、上記実施形態１の変形制御部４に代えて、本体部２の外周部に複数の外周側変形制御部５を配置し、本体部２の内周部に複数の内周側変形制御部６を配置したものである。
【００７１】
すなわち、本実施形態では、衝撃エネルギ吸収部材１の本体部２は、変形部３と、本体部２の外周部における筒軸Ｚ方向の複数箇所に本体部２周方向に沿ってそれぞれ環状に配置され、上記変形部３の塑性変形の方向を制御する複数の外周側変形制御部５と、本体部２の内周部における筒軸Ｚ方向の複数箇所に本体部２周方向に沿ってそれぞれ環状に配置され、上記変形部３の塑性変形の方向を制御する複数の内周側変形制御部６とが一体成形されてなるものである。そして、上記外周側及び内周側変形制御部５，６は、本体部２の筒軸Ｚ方向において交互に配置されていて、本体部２に対して筒軸Ｚ方向に所定以上の圧縮荷重が入力されたときに、上記変形部３の筒軸Ｚ方向への圧縮塑性変形と同時に該変形部３において本体部２外周部に位置する部分を本体部２径方向の外側へ強制的に塑性変形させるとともに本体部２内周部に位置する部分を本体部２径方向の内側へ強制的に塑性変形させる。
【００７２】
本実施形態においても、上記実施形態１と同様に、変形部３はアルミニウム合金鋳物からなり、外周側及び内周側変形制御部５，６は、強化繊維が含有されたアルミニウム合金鋳物からなり、変形部３並びに外周側及び内周側変形制御部５，６は、アルミニウム合金の溶湯と強化繊維成形体からなる予備成形体との複合化により一体成形されたものである。尚、外周側及び内周側変形制御部５，６の構成材料は、同じであることが好ましいが、互いに異なっていてもよい。
【００７３】
本実施形態では、上記外周側及び内周側変形制御部５，６の強化繊維は、本体部２の径方向に延びていることが好ましい。これは、本体部２に対して筒軸Ｚ方向に、外周側及び内周側変形制御部５，６が圧縮塑性変形するような大きさの圧縮加重が入力されたときに、外周側及び内周側変形制御部５，６が筒軸Ｚ方向に真っ直ぐに圧縮塑性変形するようにして、本体部２の座屈変形を抑制するためである。
【００７４】
上記変形部３は、本体部２において外周側及び内周側変形制御部５，６以外の部分に位置している。すなわち、変形部３は、本体部２において筒軸Ｚ方向全体に亘って延びる１つのものであり、外周側及び内周側変形制御部５，６の上記配置によって蛇腹状をなしており、本体部２外周部に位置する部分と本体部２内周部に位置する部分とが筒軸Ｚ方向に交互に配置されている。そして、本体部２に対して筒軸Ｚ方向に所定以上の圧縮荷重（但し、外周側及び内周側変形制御部５，６が圧縮塑性変形しない大きさの圧縮荷重）が入力されたときには、図１２に示すように、外周側及び内周側変形制御部５，６によって、変形部３の筒軸Ｚ方向への圧縮塑性変形と同時に該変形部３において本体部２外周部に位置する部分が本体部２径方向の外側へ塑性変形するとともに本体部２内周部に位置する部分が本体部２径方向の内側へ塑性変形する。変形部３において本体部２径方向の外側へ塑性変形する部分と内側へ塑性変形する部分とは、本体部２の筒軸Ｚ方向において交互に位置することになる。
【００７５】
また、本体部２に対して筒軸Ｚ方向に、外周側及び内周側変形制御部５，６が圧縮塑性変形するような大きさの圧縮加重が入力されたときには、外周側及び内周側変形制御部５，６も筒軸Ｚ方向に圧縮塑性変形する。このとき、上述の如く、強化繊維の配向により、外周側及び内周側変形制御部５，６が筒軸Ｚ方向に真っ直ぐに圧縮塑性変形する。この圧縮塑性変形に伴って、外周側変形制御部５は主として本体部２径方向の外側へ塑性変形し、内周側変形制御部６は主として本体部２径方向の内側塑性変形する。外周側及び内周側変形制御部５，６の塑性変形時においても、外周側及び内周側変形制御部５，６は、変形部３の筒軸Ｚ方向への圧縮塑性変形と同時に該変形部３において本体部２外周部に位置する部分を本体部２径方向の外側へ塑性変形させるとともに本体部２内周部に位置する部分を本体部２径方向の内側へ塑性変形させる役目を果たす。そして、外周側及び内周側変形制御部５，６が塑性変形し始めた時点では、先に塑性変形した変形部３が、既に本体部２径方向の外側及び内側へ大きく塑性変形している。よって、外周側及び内周側変形制御部５，６が塑性変形したとしても、本体部２全体として座屈変形が生じずに筒軸Ｚ方向に変形する。
【００７６】
本実施形態の衝撃エネルギ吸収部材１の製造方法は、上記実施形態１で説明した方法と同様であり、上記アルミニウム合金の溶湯との複合化により上記複数の外周側変形制御部５及び複数の内周側変形制御部６をそれぞれ形成することが可能な複数の外周側予備成形体及び複数の内周側予備成形体を成形し、該成形した外周側及び内周側予備成形体を鋳造金型３０のキャビティ３５内にセットした状態で、上記アルミニウム合金の溶湯を該キャビティ３５内に供給することで、該溶湯と外周側及び内周側予備成形体とを複合化して、変形部３、外周側及び内周側変形制御部５，６並びに第１及び第２固定部７，８を一体成形する。尚、複数の内周側予備成形体６は、上記実施形態１と同様に、可動金型３４の突出部３４ａの複数の溝にそれぞれ支持させるが、複数の外周側予備成形体５は、固定金型３２の凹陥部３２ａの側壁面に形成した複数の溝にそれぞれ支持させる。
【００７７】
したがって、本実施形態では、変形部３の筒軸Ｚ方向への圧縮塑性変形と同時に該変形部３において本体部２外周部に位置する部分を本体部２径方向の外側へ塑性変形するとともに本体部２内周部に位置する部分を本体部２径方向の内側へ塑性変形するようにしたので、変形部３が本体部２全体として径方向外側及び内側にバランス良く広がり、上記実施形態２と同様の作用効果が得られる。
【００７８】
（実施形態４）
図１３は、本発明の実施形態４を示し、外周側及び内周側変形制御部５，６の形状を上記実施形態３とは異ならせたものである。
【００７９】
すなわち、本実施形態では、外周側及び内周側変形制御部５，６の断面形状が半円形状をなしており、外周側変形制御部５の内周側及び内周側変形制御部６の外周側がそれぞれ円弧状をなしている。これにより、圧縮加重が変形部３全体に均一に作用して特定部位に集中しないようにすることができ、この結果、変形部３の圧縮塑性変形及び本体部２径方向の外側及び内側への塑性変形が均一に生じ、本体部２の座屈変形が生じ難くなる。このときの本体部２（変形部３）の変形の様子を図１４に示す。本実施形態の衝撃エネルギ吸収部材１の製造方法は、上記実施形態３と同様である。
【００８０】
したがって、本実施形態では、上記実施形態３に比べて、本体部２を筒軸Ｚ方向に更に安定させて変形させることができ、圧縮荷重の吸収性能をより一層高めることができる。
【００８１】
尚、外周側及び内周側変形制御部５，６の断面形状については、上記実施形態３，４の形状に限らず、台形、三角形、正方形、円形等の種々の断面形状が適応可能である。
【産業上の利用可能性】
【００８２】
本発明は、筒状の本体部に対して筒軸方向に入力される圧縮荷重を吸収する衝撃エネルギ吸収部材及びその製造方法に有用であり、特に車両のクラッシュカン（車両前部に配設されるものと後部に配設されるものとを含む）、左右のフロントサイドフレーム及び左右のリヤサイドフレームに適用する場合に有用である。
【図面の簡単な説明】
【００８３】
【図１】本発明の実施形態１に係る衝撃エネルギ吸収部材を示す断面図である。
【図２】衝撃エネルギ吸収部材が適用されるクラッシュカンを示す車両の前部を破断した側面図である。
【図３】衝撃エネルギ吸収部材の本体部に対して筒軸方向に所定以上の圧縮荷重（変形制御部が圧縮塑性変形しない大きさの圧縮荷重）が入力されたときの該本体部の変形状態を示す断面図である。
【図４】衝撃エネルギ吸収部材の本体部に対して筒軸方向に、変形制御部が塑性変形するような大きさの圧縮加重が入力されたときの状態を示す断面図である。
【図５】予備成形体を示す断面図である。
【図６】スラリー中の液体成分を除去している状態を示す濾過装置の容器の断面図である。
【図７】スラリー中の液体成分を除去することにより得られた脱液体部材を圧縮している状態を示す図６相当図である。
【図８】鋳造金型を示す断面図である。
【図９】本発明の実施形態２を示す図１相当図である。
【図１０】実施形態２に係る衝撃エネルギ吸収部材の本体部の図３相当図である。
【図１１】本発明の実施形態３を示す図１相当図である。
【図１２】実施形態３に係る衝撃エネルギ吸収部材の本体部の図３相当図である。
【図１３】本発明の実施形態４を示す図１相当図である。
【図１４】実施形態４に係る衝撃エネルギ吸収部材の本体部の図３相当図である。
【符号の説明】
【００８４】
１    衝撃エネルギ吸収部材
２    本体部
３    変形部
４    変形制御部
４ａ  傾斜面
４ｃ  傾斜面
５    外周側変形制御部
６    内周側変形制御部
１５  予備成形体
３０  鋳造金型
３５  キャビティ
９１  フロントサイドフレーム
９２  クラッシュカン
【図１】
2010038338.tif 000003
【図２】
2010038338.tif 000004
【図３】
2010038338.tif 000005
【図４】
2010038338.tif 000006
【図５】
2010038338.tif 000007
【図６】
2010038338.tif 000008
【図７】
2010038338.tif 000009
【図８】
2010038338.tif 000010
【図９】
2010038338.tif 000011
【図１０】
2010038338.tif 000012
【図１１】
2010038338.tif 000013
【図１２】
2010038338.tif 000014
【図１３】
2010038338.tif 000015
【図１４】
2010038338.tif 000016